(57)【要約】【課題】架橋型アクリル系樹脂と架橋剤、ネオン光吸収色素を含有した粘着剤により耐光性に優れた光学フィルター用フィルム及びこれを用いたプラズマディスプレイパネル用光学フィルターを開発すること。【解決手段】アルキル基の炭素数が４〜１２の（メタ）アクリル酸アルキルエステルを７０．１〜９９．８重量％、前記（メタ）アクリル酸アルキルエステルと共重合可能な水酸基含有モノマーを０．１〜１０重量％および前記（メタ）アクリル酸アルキルエステルと水酸基含有モノマーとに共重合可能な他のモノマーを０．１〜１９．９重量％の量で共重合させた架橋型アクリル系樹脂と架橋剤からなる粘着剤を使用することにより、ネオン光吸収色素は粘着剤層において優れた安定性を示し、該粘着剤層を透明基材の片面に設けることにより、優れた耐光性を有する光学フィルター用フィルムおよびこれを用いたプラズマディスプレイパネル用光学フィルターが開発できた。【選択図】なし【特許請求の範囲】
【請求項１】
（ａ）アルキル基の炭素数が４〜１２の（メタ）アクリル酸アルキルエステルを７０．１〜９９．８重量％、（ｂ）（ａ）成分と共重合可能な水酸基含有モノマーを０．１〜１０重量％および（ｃ）（ａ）成分と（ｂ）成分とに共重合可能な他のモノマーを０．１〜１９．９重量％の量の割合（（ａ）＋（ｂ）＋（ｃ）が１００重量％）で共重合させた架橋型アクリル系樹脂と架橋剤からなる粘着剤であって、該粘着剤からなる粘着剤層を透明基材の片面に設けてなり、該粘着剤層がネオン光吸収色素を含有することを特徴とする光学フィルター用フィルム。
【請求項２】
架橋剤がブロック型イソシアネートであることを特徴とする請求項１に記載の光学フィルター用フィルム。
【請求項３】
ネオン光吸収色素がテトラアザポルフィリン色素である請求項１または２に記載の光学フィルター用フィルム。
【請求項４】
粘着剤がテルペンフェノール樹脂からなる粘着付与剤を含有することを特徴とする請求項１乃至３のいずれか一項に記載の光学フィルター用フィルム。
【請求項５】
粘着剤層を設けた透明基材の粘着剤層を有する面の反対面に、ハードコート層、導電層、防眩層および反射防止層から選ばれた少なくとも一層が積層されていることを特徴とする請求項１乃至４のいずれか一項に記載の光学フィルター用フィルム。
【請求項６】
請求項１乃至５のいずれか一項に記載の光学フィルター用フィルムを近赤外線および／又は電磁波遮蔽機能を有するフィルムもしくは硝子に積層したことを特徴とするプラズマディスプレイパネル用光学フィルター。
【発明の詳細な説明】
【技術分野】
【０００１】
本発明は粘着剤層にネオン光吸収色素を含有させた耐久性に優れる光学フィルター用フィルム及びそれを用いたプラズマディスプレイパネル（以下、ＰＤＰと記す）用光学フィルターに関する。
【背景技術】
【０００２】
ＰＤＰの原理は２枚の板状ガラスで挟まれたセルに封入した希ガス（ネオン、キセノン等）に電圧をかけ、プラズマ状態になった希ガスが発する紫外線がセル壁面に処理された発光体に当たることで映像に必要な可視光線を発生させるものであるが、可視光線と同時に、近赤外線、人体に有害な電磁波、及びネオンガスに起因し、赤色光の色純度を下げる波長５９５ｎｍ近辺の橙色光線（以下、ネオン光と記す）等の有害な電磁波も一緒に放出されるため、有益な可視光線は透過するが、ネオン光をはじめとした近赤外線や人体に有害な電磁波を遮蔽する必要があり、そのための光学フィルターが必要とされる。（特許文献１参照）【０００３】
光学フィルターに用いられる部材としては金属材料による多層スパッタ膜を用いることで、近赤外線と人体に有害な電磁波を同時にカットすることが出来る。（特許文献２、３参照）
しかしながら、ネオン光に関しては別途遮蔽層を設ける必要があり、従来はネオン光を吸収する特定の色素をバインダー樹脂に添加して透明基材に塗布したネオン光吸収フィルムと、近赤外線及び電磁波遮蔽機能を有する基材、防眩および反射防止フィルム等を粘着剤によって貼り合わせた光学フィルターを使用している。上記色素としては、少量の添加で十分な吸収特性があるシアニン色素が主に使用されていた。【０００４】
ネオン光吸収色素を粘着剤層に含有できれば、光学フィルターを構成する任意の層間にネオン光吸収能を付与することができるため、光学フィルター製造の効率が著しく向上することが期待できる。しかしながら、シアニン系色素に代表されるネオン光吸収色素を粘着剤に添加すると、ポリエステル樹脂やアクリル樹脂等の高分子体からなる塗布用バインダー樹脂への添加とは異なり、耐久試験後の色素の劣化が大きくネオン光吸収機能が失われてしまうという粘着剤特有の問題があり、これまで、粘着剤中において不安定なネオン光吸収色素を安定化するには種々の添加剤を用いた検討が行われている。（特許文献４参照）【０００５】
近年、ネオン光吸収色素としてシアニン色素に替わりテトラアザポルフィリン色素が多く用いられるようになった。（特許文献５参照）
テトラアザポルフィリン色素は添加剤がなくとも粘着剤中において安定で、シアニン色素に比べ耐久性が良い。【０００６】
粘着剤としては、汎用性の高い架橋型アクリル系樹脂と架橋剤からなる粘着剤が考えられる。しかしながら、該樹脂のモノマー組成によっては、十分な耐久性、とりわけ十分な耐光性が得られない場合があった。
【先行技術文献】
【特許文献】
【０００７】
【特許文献１】特開２０００−９８１３１号公報
【特許文献２】特許第３７５３４８２号
【特許文献３】特開平１０−２８２３３５号公報
【特許文献４】特開２００７−２３３３２３号公報
【特許文献５】特許第３８３４４７９号公報
【発明の概要】
【発明が解決しようとする課題】
【０００８】
架橋型アクリル系樹脂と架橋剤からなる粘着剤であって、ネオン光吸収色素を含有した該粘着剤からなる粘着剤層が透明基材の一面に設けられている耐光性に優れた光学フィルター用フィルム及びこれを用いたプラズマディスプレイパネル用光学フィルターを開発することが本発明の課題となっている。
【課題を解決するための手段】
【０００９】
本発明者等は前記課題を解決すべく鋭意研究した結果、特定のモノマー組成からなる架橋型アクリル系樹脂と架橋剤からなる粘着剤を用いることにより、ネオン光吸収色素を含有した該粘着剤からなる粘着剤層が透明基材の一面に設けられている光学フィルム及びこれを用いたプラズマディスプレイパネル用光学フィルターが、耐光試験において優れた安定性を保持できることを見出し本発明を完成させるに至った。【００１０】
すなわち、本発明は
（１）（ａ）アルキル基の炭素数が４〜１２の（メタ）アクリル酸アルキルエステルを７０．１〜９９．８重量％、（ｂ）前記（ａ）成分と共重合可能な水酸基含有モノマーを０．１〜１０重量％および／又は（ｃ）前記（ａ）成分と（ｂ）成分とに共重合可能な他のモノマーを０．１〜１９．９重量％の量の割合（（ａ）＋（ｂ）＋（Ｃ）が１００重量％）で共重合させた架橋型アクリル系樹脂と架橋剤からなる粘着剤であって、該粘着剤からなる粘着剤層を透明基材の片面に設けてなり、該粘着剤層がネオン光吸収色素を含有することを特徴とする光学フィルター用フィルム、
（２）架橋剤がブロック型イソシアネートであることを特徴とする前記（１）に記載の光学フィルター用フィルム、
（３）ネオン光吸収色素がテトラアザポルフィリン色素である前記（１）または（２）に記載の光学フィルター用フィルム、
（４）粘着剤がテルペンフェノール樹脂からなる粘着付与剤を含有することを特徴とする前記（１）乃至（３）のいずれか一項に記載の光学フィルター用フィルム、
（５）粘着剤層を設けた透明基材の粘着剤層を有する面の反対面に、ハードコート層、導電層、防眩層および反射防止層から選ばれた少なくとも一層が積層されていることを特徴とする前記（１）乃至（４）のいずれか一項に記載の光学フィルター用フィルム、
（６）（１）乃至（５）のいずれか一項に記載の光学フィルター用フィルムを近赤外線および／又は電磁波遮蔽機能を有するフィルムもしくは硝子に積層したことを特徴とするプラズマディスプレイパネル用光学フィルター、
に関する。
【発明の効果】
【００１１】
本発明で使用する粘着剤は、テトラアザポルフィリン色素に代表されるネオン光吸収色素を含んでいても優れた安定性を示し、該粘着剤層が透明基材の一面に設けられている光学フィルター用フィルムおよびこれを用いたプラズマディスプレイパネル用光学フィルターは優れた耐光性を示す。
【発明を実施するための形態】
【００１２】
本発明で使用する粘着剤は、アルキル基の炭素数が４〜１２の（メタ）アクリル酸アルキルエステルを７０．１〜９９．８重量％、前記（メタ）アクリル酸アルキルエステルと共重合可能な水酸基含有モノマーを０．１〜１０重量％および前記（メタ）アクリル酸アルキルエステルと水酸基含有モノマーとに共重合可能な他のモノマーを０．１〜１９．９重量％の量で共重合させた架橋型アクリル系樹脂と架橋剤からなる粘着剤である。
【００１３】
本発明で使用する（メタ）アクリル酸アルキルエステルとしては、アルキル基の炭素数が４〜１２である（メタ）アクリル酸アルキルエステルであれば特に限定されないが、例えば（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ネオペンチル、（メタ）アクリル酸ヘキシル、（メタ）アクリル酸ヘプチル、（メタ）アクリル酸２−エチルヘキシル、（メタ）アクリル酸オクチル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル又は（メタ）アクリル酸ドデシルなどが挙げられるが、これらは必要に応じて２種類以上を併用しても良い。これらの中でもアクリル酸ブチルが好適に使用できる。
【００１４】
前記（メタ）アクリル酸アルキルエステルと共重合可能な水酸基含有モノマーとしては、後記する架橋剤との架橋点などとして機能するものが用いられ、その種類について特に限定はないが、 (メタ)アクリル酸ヒドロキシエチル、（メタ）アクリル酸ヒドロキシプロピルなどが挙げられ、これらは必要に応じて２種類以上を併用しても良い。これらの中でもアクリル酸２−ヒドロキシエチルが好適に使用できる。
【００１５】
（メタ）アクリル酸アルキルエステルと水酸基含有モノマーとに共重合可能な他のモノマーとしては、特に限定されないが、アルキル基の炭素数が１〜３である（メタ）アクリル酸アルキルエステル、（メタ）アクリル酸イソボルニルなどの非芳香族性環含有（メタ）アクリル酸エステル、（メタ）アクリル酸アリールアルキルエステルなどの芳香族性環含有（メタ）アクリル酸エステル、Ｎ，Ｎ−ジメチル（メタ）アクリルアミドなどの（Ｎ−置換）アミド系モノマー、（メタ）アクリル酸グリシジルなどのエポキシ基含有アクリル系モノマーなどが挙げられ、これらは必要に応じて２種類以上を併用しても良い。これらの中でもアクリル酸メチルが好適に使用できる。
【００１６】
前記モノマーを、通常は、有機溶媒、例えばトルエン、キシレン、ベンゼン、ヘキサン、ヘプタン、酢酸エチル、酢酸ブチル、メチルイソブチルケトン、メチルエチルケトン、アセトン、アルコール類に溶解または分散させ、攪拌しながら、重合開始剤を添加し共重合させることにより架橋型アクリル系樹脂を得ることができる。ここで使用される重合開始剤は、無機系あるいは有機系のいずれの重合開始剤であってもよいが、例えばアゾビスイソブチロニトリル（以下ＡＩＢＮと略す）、ベンジルパーオキサイドのような有機重合開始剤を使用することが好ましい。重合開始剤の使用量は、通常の使用量であれば良く、例えば、全モノマー成分１００重量部に対して０．０１〜１重量部程度の範囲から選択することが出来る。
【００１７】
前記架橋型アクリル系樹脂に使用する架橋剤としては、ポリイソシアネート化合物、メラミン化合物、ジアミン化合物、エポキシ樹脂化合物、尿素樹脂化合物、塩化アルミニウム、塩化第二鉄又は硫酸アルミニウム等の金属塩等が挙げられ、ポリイソシアネート化合物が好ましく、ブロック型のポリイソシアネートが更に好ましい。ブロック型のポリイソシアネートとしては、例えばオキシムブロック型イソシアネートや活性メチレンブロックイソシアネートが挙げられ、スズ化合物などの触媒を必要としない低温硬化型の活性メチレン系ブロックイソシアネートが好適に使用できる。
【００１８】
前記の架橋型アクリル系樹脂と架橋剤を用いた粘着剤は粘着力、凝集力に優れると共に、ポリマー中に不飽和結合がないため光や酸素に対する安定性が高く、また、モノマーの種類や分子量の選択の自由度が高いという理由からも好ましく、エージング作業の前後でのネオン光吸収色素の安定性のために塗布乾燥直後でも十分な架橋密度を持った高分子とするため該重量平均分子量が１００万以上であることが好ましい。
【００１９】
本発明で使用する粘着付与剤としては、テルペン系粘着付与樹脂、フェノール系粘着付与樹脂、ロジン系粘着付与樹脂、エポキシ系粘着付与樹脂、ポリアミド系粘着付与樹脂、ケトン系粘着付与樹脂、エラストマー系粘着付与樹脂などが挙げられ、変性テルペン系樹脂であるテルペンフェノール樹脂が好適に使用できる。
【００２０】
本発明で使用するネオン光吸収色素は波長５８０から６００ｎｍに吸収極大を有し、その半値幅が約１０ｎｍから６０ｎｍであるものが好ましく、例えばシアニン、スクアリリウム、キサンテン、オキソノール、アゾ、テトラアザポルフィリン等の色素から選ばれ、式（１）で表されるテトラアザポルフィリン色素が好適に使用できる。テトラアザポルフィリン色素は、市販もされており、例えば「ＰＤ３１９」（三井化学（株）製）や「ＴＡＰ２」（山田化学（株）製）が挙げられる（吸収波長ピークは５９２ｎｍ）。
【００２１】
【化１】
2010087122.tif 000002
（式中、Ｒ１〜Ｒ８はアルキル基等を表し、Ｍは２個の水素原子、または２価の金属、３価、もしくは４価の金属誘導体を表す。）
色素の配合量は、適宜設定すればよく、吸収の極大値における透過率が５から７０％になるように配合することが好適である。
【００２２】
本発明のフィルムを製造するには、例えば上記の架橋型アクリル系樹脂１００重量部、架橋剤０．０１〜１重量部、ネオン光吸収色素０．０１〜１重量部、紫外線吸収剤などのその他の添加剤０．１〜１０重量部を溶剤中に分散させて得られる粘着剤を、透明基材上に塗工し、乾燥すればよい。溶剤としては、例えばメタノール、エタノール、イソプロパノール、ジアセトンアルコール、エチルセロソルブ、メチルセロソルブ等のアルコール類、アセトン、メチルエチルケトン、シクロペンタノン、シクロヘキサノン等のケトン類、Ｎ，Ｎ−ジメチルホルムアミド、Ｎ，Ｎ−ジメチルアセトアミド等のアミド類、ジメチルスルホキシド等のスルホキシド類、テトラヒドロフラン、ジオキサン、エチレングリコールモノメチルエーテル等のエーテル類、酢酸メチル、酢酸エチル、酢酸ブチル等のエステル類、クロロホルム、塩化メチレン、ジクロロエチレン、トリクロロエチレン等のハロゲン系溶剤、ベンゼン、トルエン、キシレン、モノクロルベンゼン、ジクロルベンゼン等の芳香族類、又はｎ−へキサン、ｎ−ヘプタン等の脂肪族炭化水素類、テトラフルオロプロピルアルコール、ペンタフルオロプロピルアルコール等のフッ素系溶剤等を用いることができ、各組成物の溶解性がよく、塗工、乾燥等の問題がなく、安全性についても十分配慮して溶剤を選択する必要がある。
【００２３】
粘着剤の塗工は、フローコート法、スプレー法、バーコート法、グラビアコート法、ロールコート法、ブレードコート法、エアーナイフコート法、リップコート法、ダイコーター法等の公知の塗工方法で、仕上がりの膜厚が通常５から５０μｍ、好ましくは１５〜３０μｍとなるように塗布され、８０〜１４０℃、好ましくは１００〜１３０℃で乾燥することによって処理層が固定される。通常、この後エージング処理が行われる。エージング処理の条件は使用する樹脂と架橋剤の種類によって条件が異なるが、本粘着剤については２５〜５０℃の恒温槽中、１日〜１週間程度保管するのが好ましい。
【００２４】
本発明に使用される透明基材は透明性が高く、傷などがなく、光学フィルムとしての使用に耐えられるものであれば特に種類や厚さは限定されないが、１０〜５００μｍの厚さが、作業性が良好で好ましい範囲といえる。具体的にはポリエステル系（以下、ＰＥＴと記す）、ポリカーボネート系、トリアセテート系、ノルボルネン系、アクリル系、セルロース系、ポリオレフィン系又はウレタン系等の高分子樹脂フィルムが挙げられ、外部からの紫外線を吸収して内部部材の機能の安定化をはかるために紫外線吸収物質が含有されている透明支持フィルムを使用することもできる。また、フィルムの表面には塗工膜との密着性を上げるためにコロナ放電処理、プラズマ処理、グロー放電処理、粗面化処理、薬品処理やアンカーコート剤やプライマー等のコーティングを施しても良い。また、透明基材が、例えば減反射性、防眩・減反射性、帯電防止性、防汚性、近赤外線吸収性、電磁波遮蔽性又は色調調整などの機能を単独あるいは複数有するフィルムであれば更に好ましく、特にこれらにネオン光吸収粘着層を設けた場合は、付与されているこれらの機能とネオン光吸収能を同時に保有できるため、合理的で、優れた形態の前記光学フィルター用フィルム及びこれを用いたプラズマディスプレイパネル用光学フィルターが得られる。
【００２５】
次に、前記したような機能性を保持する透明支持フィルムの例について以下に説明するが、これらに限定されるものではない。
減反射フィルムはＰＥＴなどの透明支持フィルムの表面に、低屈折率剤をバインダー樹脂及びその他の添加剤と共にコーティングして外部からの光の反射を抑えたフィルム又は透明支持フィルムと低屈折率層との間にハードコート層、高屈折率層を施し、各層による反射光を打ち消すようにコントロールして視認性を良くしたフィルムであり、防眩・減反射フィルムは減反射フィルムの高屈折率層やその他の層に微細粒子を含有させて外部からの光を乱反射させて更に視認性を良くしたフィルムで、アークトップシリーズ（旭硝子（株）製）、カヤコートＡＲＳシリーズ（日本化薬（株）製）、カヤコートＡＧＲＳシリーズ（日本化薬（株）製）、リアルックシリーズ（日油（株）製）等として未粘着加工の減反射性フィルムが透明支持フィルムとして利用できるが、これらは市場から入手することが可能である。
【００２６】
電磁波を遮蔽する方法には銅などの金属の極細線を網目のような幾何学模様を透明基材に保持させたメッシュタイプと、光透過性を有する範囲で金属の極薄膜を透明基材または硝子に保持させた薄膜タイプがある。薄膜タイプは一般的に近赤外線を反射し透過させないので、別に近赤外線吸収層を必要としない。本発明に使用される、その他の機能性を有する透明基材としては、紫外線吸収性、帯電防止性、防汚性、色調調整等の、機能を単独あるいは複数で保持させたフィルムがあるが、これらはそれらの性能を有する化合物を含有するバインダー樹脂組成物から成形する方法などによりそれ自体公知の方法に準じて調製することが出来る。
【００２７】
次に、本発明の光学フィルターは、透明基材上に本粘着層が設けられている本発明のネオン光吸収フィルムを最低限の構成要素として、該ネオン光吸収フィルムとその他の機能を有する透明基材または硝子（例えば、近赤外線および／又は電磁波遮蔽機能を有するフィルムもしくは硝子）とを積層して得られる。本発明の光学フィルターはあらかじめ硝子板やプラスチック板に貼合してプラズマディスプレイの前面に取り付けてもよいし、直接貼合して使用してもよい。
【実施例】
【００２８】
以下実施例により本発明を更に具体的に説明するが、本発明はかかる実施例に限定されるものではない。尚、実施例において部は重量部を、％は重量％をそれぞれ意味する。【００２９】
使用した粘着剤の重量平均分子量は、ＧＰＣ（ゲルパーミエーションクロマトグラフィー）法の下記条件にて測定した。
分析装置：昭和電工製、ＧＰＣ  ＳＹＳＴＥＭ−２１  Ｓｈｏｄｅｘ
カラム：昭和電工製、ＫＦ−８０３Ｌ＋ＫＦ−８０３Ｌ＋ＫＦ−８０３Ｌ
カラム温度：４０℃
流速：１ｍｌ／ｍｉｎ
溶離液：テトラヒドロフラン
検出器：示差屈折計
標準試料：ポリスチレン【００３０】
実施例１
＜アクリル系樹脂の作製＞
重合容器に、アクリル酸ブチル９０部、アクリル酸メチル９．５部、アクリル酸２−ヒドロキシエチル０．５部、酢酸エチル１５０部を仕込み、室温で１時間窒素置換を行った。その後、攪拌下で７５℃に昇温し、重合開始剤としてＡＩＢＮ０．０２部を添加し、７５℃にて６時間重合を行って、アクリル酸エステル系重合物を作製した。このアクリル酸エステル系重合物の重量平均分子量は１００万であった。
＜ネオン光吸収フィルムの作製＞
前記作製のアクリル酸エステル系重合物（アクリル系樹脂）を使用し下表に示す各材料を均一になるように混合溶解した塗工液を、ＭＲＦ−３８（商品名、剥離ＰＥＴフィルム、三菱化学ポリエステルフィルム製）上にコンマコーターで０．８ｍ／分の塗工速度、乾燥温度１１０℃により、粘着層の厚さが１８μｍになるように塗工して粘着剤層を形成した。次に、ＫＡＹＡＣＯＡＴ  ＡＲＳ−Ｅ１０５−１００ＵＶ（商品名、減反射フィルム、日本化薬製）の減反射面の反対面に当該粘着剤層が形成されるように２枚のフィルムを貼り合わせることにより減反射性を有するネオン光吸収フィルムを得た。
＜ＰＤＰ用光学フィルターの作製＞
粘着剤層を有する金属多層スパッタ膜を有するフィルム上に、前記ネオン光吸収フィルムを貼合し、ＰＤＰ用光学フィルターを得た。このフィルターはＰＤＰモジュールの前面に直接貼っても、ガラス板のような透明板に貼ってモジュールの前に取り付けてもよく、ＰＤＰフィルターとして必要な性能を十分に発揮するものであった。【００３１】
材    料                                            使用量
アクリル系樹脂                                            １４．０部
架橋剤（商品名Ｋ６０００；旭化成ケミカルズ（株）製）      ０．０７部
添加剤（商品名Ｋ１４０；ヤスハラケミカル（株）製）        ０．２５部
紫外線吸収剤（商品名チヌビン１０９；チバガイギー（株）製）  ０．２部
ネオン光吸収色素（商品名ＰＤ３１９；三井化学（株）製）  ０．００５部
メチルエチルケトン                                        １４．５部【００３２】
実施例２
＜アクリル系樹脂の作製＞
重合容器に、アクリル酸２-エチルヘキシル７０部、アクリル酸メチル２９．５部、アクリル酸２−ヒドロキシエチル０．５部、酢酸エチル１５０部を仕込み、室温で１時間窒素置換を行った。その後、攪拌下で７５℃に昇温し、重合開始剤としてＡＩＢＮ０．０２部を添加し、７５℃にて６時間重合を行って、アクリル酸エステル系重合物を作製した。このアクリル酸エステル系重合物の重量平均分子量は１０５万であった。
＜ネオン光吸収フィルムの作製＞
実施例１のアクリル系樹脂を変更する以外は実施例１と同様の方法で減反射性を有するネオン光吸収フィルムを得た。
＜ＰＤＰ用光学フィルターの作製＞
粘着剤層を有する金属多層スパッタ膜フィルム上に、前記ネオン光吸収フィルムを貼合し、ＰＤＰ用光学フィルターを得た。このフィルターはＰＤＰモジュールの前面に直接貼っても、ガラス板のような透明板に貼ってモジュールの前に取り付けてもよく、ＰＤＰフィルターとして必要な性能を十分に発揮するものであった。【００３３】
実施例３
＜アクリル系樹脂の作製＞
重合容器に、アクリル酸ブチル９０部、アクリル酸メチル２部、アクリル酸２−ヒドロキシエチル０．５部、アクリル酸グリシジルメチル７．５部、酢酸エチル１５０部を仕込み、室温で１時間窒素置換を行った。その後、攪拌下で７５℃に昇温し、重合開始剤としてＡＩＢＮ０．０２部を添加し、７５℃にて６時間重合を行って、アクリル酸エステル系重合物を作製した。このアクリル酸エステル系重合物の重量平均分子量は１０４万であった。
＜ネオン光吸収フィルムの作製＞
実施例１のアクリル系樹脂を変更する以外は実施例１と同様の方法で減反射性を有するネオン光吸収フィルムを得た。
＜ＰＤＰ用光学フィルターの作製＞
粘着剤層を有する金属多層スパッタ膜フィルム上に、前記ネオン光吸収フィルムを貼合し、ＰＤＰ用光学フィルターを得た。このフィルターはＰＤＰモジュールの前面に直接貼っても、ガラス板のような透明板に貼ってモジュールの前に取り付けてもよく、ＰＤＰフィルターとして必要な性能を十分に発揮するものであった。【００３４】
比較例１
＜アクリル系樹脂の作製＞
重合容器に、アクリル酸ブチル８０部、アクリル酸メチル１８部、アクリル酸２部、酢酸エチル１５０部を仕込み、室温で１時間窒素置換を行った。その後、攪拌下で７５℃に昇温し、重合開始剤としてＡＩＢＮ０．０２部を添加し、７５℃にて６時間重合を行って、アクリル酸エステル系重合物を作製した。このアクリル酸エステル系重合物の重量平均分子量は１００万であった。
＜ネオン光吸収フィルムの作製＞
実施例１のアクリル系樹脂を変更する以外は実施例１と同様の方法で減反射性を有するネオン光吸収フィルムを得た。【００３５】
比較例２
＜アクリル系樹脂の作製＞
重合容器に、アクリル酸ブチル９６部、アクリル酸４部、酢酸エチル１５０部を仕込み、室温で１時間窒素置換を行った。その後、攪拌下で７５℃に昇温し、重合開始剤としてＡＩＢＮ０．０２部を添加し、７５℃にて６時間重合を行って、アクリル酸エステル系重合物を作製した。このアクリル酸エステル系重合物の重量平均分子量は１０９万であった。
＜ネオン光吸収フィルムの作製＞
実施例１のアクリル系樹脂を変更する以外は実施例１と同様の方法で減反射性を有するネオン光吸収フィルムを得た。【００３６】
比較例３
＜アクリル系樹脂の作製＞
重合容器に、アクリル酸ブチル８０部、アクリル酸メチル１３部、アクリル酸２部、アクリル酸Ｎ，Ｎ−ジメチルアミド５部、酢酸エチル１５０部を仕込み、室温で１時間窒素置換を行った。その後、攪拌下で７５℃に昇温し、重合開始剤としてＡＩＢＮ０．０２部を添加し、７５℃にて６時間重合を行って、アクリル酸エステル系重合物を作製した。このアクリル酸エステル系重合物の重量平均分子量は１０７万であった。
＜ネオン光吸収フィルムの作製＞
実施例１のアクリル系樹脂を変更する以外は実施例１と同様の方法で減反射性を有するネオン光吸収フィルムを得た。【００３７】
＜試験方法＞
各実施例フィルム及び各比較例フィルムの試験片の視感透過率（Ｙ／％）および色度座標（ｘ、ｙ）を測定し、カーボンアークフェードメーターにより１００時間かけて１８ｋＪ／ｃｍ２のエネルギーを照射し、その後、再び視感透過率（Ｙ／％）および色度座標（ｘ、ｙ）を測定した。
測定はＵＶ−３１５０（商品名、分光光度計、島津製作所製）を使用し、視感透過率（Ｙ／％）および色度座標（ｘ、ｙ）はＪＩＳ  Ｚ  ８７０１のＸＹＺ表色系による色の表示方法に準拠して算出した。  
カーボンアークフェードメーターは紫外線フェードメーターＵ４８Ｈ（スガ試験機製）を使用した。【００３８】
耐光性試験前後での結果を表１に示した。【００３９】
【表１】
2010087122.tif 000003
【００４０】
＜結果の考察＞
実施例１から３は耐光性試験前後での色目の変化が少なく、５９２ｎｍにおけるネオン光吸収能の変化においても良好な結果が得られた。比較例１から３は耐光性試験前後での色目の変化が大きく、ネオン光吸収能の変化も大きかった。
【国際調査報告】
2010087122.tif 000004
2010087122.tif 000005
2010087122.tif 000006
2010087122.tif 000007